【誤訳訂正書】
【提出日】平成25年7月1日(2013.7.1)
【誤訳訂正１】
【訂正対象書類名】明細書
【訂正対象項目名】００５４
【訂正方法】変更
【訂正の内容】
【００５４】
ビニル基含有シリコーン（Ｂ）は、例えば、式：
【化６】
2011514911.tif 000001
［式中、R1は、メチル基、メトキシ基、フェニル基またはヒドロキシル基、
R2は、メチル基、メトキシ基、フェニル基またはヒドロキシル基、
R3は、メチル基、メトキシ基、フェニル基またはヒドロキシル基、
R'は、水素原子、炭素数１〜４０のアルキル基またはMe3Si、
Aは、１または２つのエーテル結合が介在してよい炭素数１〜１０の二価の飽和炭化水素基、
Bは、１または２つのエーテル結合が介在してよい炭素数１〜１０の二価の飽和炭化水素基、
Cは、ヒドロキシル系、アミン系、アミド系、スルホンアミド系、第四級基、エーテル系、エポキシ系、フェノール系、エステル系、カルボキシル系、ケトン系、ハロゲン置換アルキル系またはアリール系の基、
a、 bおよびcは、繰り返し単位の数を示す整数であり、aは1〜4000、例えば2〜2000、bは1〜1000、好ましくは2〜800、cは0〜1000、好ましくは1〜800である。]
で示される。
【誤訳訂正２】
【訂正対象書類名】明細書
【訂正対象項目名】００６０
【訂正方法】変更
【訂正の内容】
【００６０】
オルガノポリシロキサンの縮合はこの分野では広く知られており、典型的には、強塩基（例えば、アルカリ金属水酸化物など）またはスズ化合物の添加によって触媒される。あるいは、官能化されたシクロシロキサン化合物の共重合を使用することができる。
本発明の含フッ素重合体は２，０００〜５，０００，０００の重量平均分子量を有していてよく、特に、３，０００〜５，０００，０００の重量平均分子量、とりわけ、１０，０００〜１，０００，０００の重量平均分子量を有していてよい。含フッ素重合体の重量平均分子量は、ＧＰＣ（ゲルパーミエーションクロマトグラフィー）により求めたものである（ポリスチレン換算）。
【誤訳訂正３】
【訂正対象書類名】明細書
【訂正対象項目名】００８２
【訂正方法】変更
【訂正の内容】
【００８２】
本発明の表面処理剤は、従来既知の方法により被処理物に適用することができる。表面処理剤の適用は、浸漬、スプレー、塗布によって行える。通常、該表面処理剤を有機溶剤または水に分散して希釈して、浸漬塗布、スプレー塗布、泡塗布などのような既知の方法により、被処理物の表面に付着させ、乾燥する方法が採られる。また、必要ならば、適当な架橋剤と共に適用し、キュアリングを行ってもよい。さらに、本発明の表面処理剤に、防虫剤、柔軟剤、抗菌剤、難燃剤、帯電防止剤、塗料定着剤、防シワ剤などを添加して併用することも可能である。基材と接触させる処理液における含フッ素化合物の濃度は０.０１〜１０重量％（特に、浸漬塗布の場合）、例えば０.０５〜１０重量％（特に、スプレー塗布の場合）であってよい。
【誤訳訂正４】
【訂正対象書類名】明細書
【訂正対象項目名】００８９
【訂正方法】変更
【訂正の内容】
【００８９】
２．撥水性試験（AATCC試験法118-1992に準じる。）
処理済み試験布を温度21℃、湿度65%の恒温恒湿機に４時間以上保管する。試験液（イソプロピルアルコール（IPA）、水、およびその混合液、表２に示す。）も温度21℃で保存したものを使用する。試験は温度21℃、湿度65％の恒温恒湿室で行う。１滴50μLの試験液の液滴5滴を試験布上に静かに滴下し、３０秒間放置後、4滴または5滴の液滴が試験布上に残っていれば、その試験液をパスしたものとする。撥水性は、パスした試験液のイソプロピルアルコール（IPA）含量（体積％）の最大なものをその点数とし、撥水性不良なものから良好なレベルまでFail、０、１、２、３、４、５、６、７、８、９、及び１０の12段階で評価する。
【誤訳訂正５】
【訂正対象書類名】明細書
【訂正対象項目名】００９１
【訂正方法】変更
【訂正の内容】
【００９１】
３．撥油性試験（AATCC試験法118-1992に準じる。）
処理済み試験布を温度21℃、湿度65%の恒温恒湿機に４時間以上保管する。試験液（表３に示す）も温度21℃で保存したものを使用する。試験は温度21℃、湿度65％の恒温恒湿室で行う。１滴50μLの試験液の液滴5滴を試験布上に静かに滴下し、３０秒間放置後、4滴または5滴の液滴が試験布上に残っていれば、その試験液をパスしたものとする。撥油性は、パスした試験液の最高点数とし、撥油性不良なものから良好なレベルまでFail、１、２、３、４、５、６、７および８の９段階で評価する。
【誤訳訂正６】
【訂正対象書類名】明細書
【訂正対象項目名】００９３
【訂正方法】変更
【訂正の内容】
【００９３】
４．撥水撥油性の洗濯耐久性
JIS L-0217-103法による洗濯を10回または20回繰り返して行い、その後の撥水撥油性を評価する(HL10, HL20)。HL0は、洗濯を行っていない後に評価を行ったことを意味する。
【誤訳訂正７】
【訂正対象書類名】特許請求の範囲
【訂正対象項目名】全文
【訂正方法】変更
【訂正の内容】
【特許請求の範囲】
【請求項１】
（Ａ）（ａ）式：
ＣＨ２＝Ｃ(Ｘ)ＣＯＯＹＲｆ
［式中、Ｘは、水素原子、一価の有機基またはハロゲン原子であり、
Ｙは直接結合または二価の有機基であり、
Ｒｆは、炭素数１〜２１のフルオロアルキル基である。］
で示される含フッ素単量体を含んでなる単量体、および
（Ｂ）平均式：
（Ｒ２ＳｉＯ)ａ(ＲＲＮＳｉＯ)ｂ(ＲＲＶＳｉＯ)ｃ
［式中、ａは、０〜４０００であり、ｂは、１〜１０００であり、ｃは、１〜１０００であり、
Ｒは、独立して、一価の有機基であり、
ＲＮは、一価のアミノ官能性の有機基であり、
ＲＶは、ビニル官能性の有機基である。］
を有するシロキシ単位を有してなるビニルアミノ官能性オルガノポリシロキサンであるビニル官能性オルガノポリシロキサン
から誘導された繰り返し単位を有してなる含フッ素重合体。
【請求項２】
単量体（Ａ）が、含フッ素単量体（ａ）に加えて、さらに、
（ｂ）非フッ素単量体、および
（ｃ）必要により存在する、架橋性単量体
を含んでなる請求項１に記載の含フッ素重合体。
【請求項３】
含フッ素単量体（ａ）が、式：
【化１】
2011514911.tif 000002
［式中、Ｘは、水素原子、炭素数１〜２１の直鎖状または分岐状のアルキル基、ハロゲン原子、シアノ基、炭素数１〜２１の直鎖状または分岐状のフルオロアルキル基、置換または非置換のベンジル基、置換または非置換のフェニル基、ＣＦＸ1Ｘ2基（但し、Ｘ1およびＸ2は、水素原子またはハロゲン原子である。）、
Ｙは、直接結合、炭素数１〜１０の脂肪族基、
炭素数６〜１０の芳香族基または環状脂肪族基、
−ＣＨ2ＣＨ2Ｎ(Ｒ1)ＳＯ2−基（但し、Ｒ1は炭素数１〜４のアルキル基である。）または−ＣＨ2ＣＨ(ＯＹ1)ＣＨ2−基（但し、Ｙ1は水素原子またはアセチル基である。）、
Ｒｆは炭素数１〜２１の直鎖状または分岐状のフルオロアルキル基である。］
で示される化合物である請求項１に記載の含フッ素重合体。
【請求項４】
非フッ素単量体（ｂ）が、一般式：
ＣＨ２＝ＣＡ１ＣＯＯＡ２
［式中、Ａ１は、水素原子、メチル基、または、フッ素原子以外のハロゲン原子であり、
Ａ２は、炭素数１〜３０の炭化水素基、特にＣｎＨ２ｎ＋１（ｎ＝１〜３０）によって表されるアルキル基である。］
で示されるアクリレートである請求項２に記載の含フッ素重合体。
【請求項５】
架橋性単量体（ｃ）が、少なくとも２つの反応性基を有する単量体、少なくとも２つの炭素−炭素二重結合を有する単量体、あるいは少なくとも１つの炭素−炭素二重結合および少なくとも１つの反応性基を有する単量体である請求項２に記載の含フッ素重合体。
【請求項６】
架橋性単量体（ｃ）が、フッ素を含有しない請求項５に記載の含フッ素重合体。
【請求項７】
Ｘが塩素である請求項１に記載の含フッ素重合体。
【請求項８】
ビニルアミノ官能性オルガノポリシロキサンが、平均式：
【化２】
2011514911.tif 000003
［式中、ａは、０〜４０００であり、ｂは、１〜１０００であり、ｃは、１〜１０００であり、それぞれのＲ’は、Ｈ、炭素数１〜４０のアルキル基またはＭｅ３Ｓｉである。］
で示される請求項１に記載の含フッ素重合体。
【請求項９】
（Ａ）（ａ）式：
ＣＨ２＝Ｃ（Ｘ）ＣＯＯＹＲｆ
［式中、Ｘは、水素原子、一価の有機基またはハロゲン原子であり、
Ｙは直接結合または二価の有機基であり、
Ｒｆは、炭素数１〜２１のフルオロアルキル基である。］
で示される含フッ素単量体を含んでなる単量体を、
（Ｂ）平均式：
（Ｒ２ＳｉＯ)ａ(ＲＲＮＳｉＯ)ｂ(ＲＲＶＳｉＯ)ｃ
［式中、ａは、０〜４０００であり、ｂは、１〜１０００であり、ｃは、１〜１０００であり、
Ｒは、独立して、一価の有機基であり、
ＲＮは、一価のアミノ官能性の有機基であり、
ＲＶは、ビニル官能性の有機基である。］
を有するシロキシ単位を有してなるビニルアミノ官能性オルガノポリシロキサンであるビニル官能性オルガノポリシロキサン
の存在下で重合することを含んでなる、含フッ素重合体を製造する方法。
【請求項１０】
含フッ素単量体（ａ）が、式：
【化３】
2011514911.tif 000004
［式中、Ｘは、水素原子、炭素数１〜２１の直鎖状または分岐状のアルキル基、ハロゲン原子、シアノ基、炭素数１〜２１の直鎖状または分岐状のフルオロアルキル基、置換または非置換のベンジル基、置換または非置換のフェニル基、ＣＦＸ1Ｘ2基（但し、Ｘ1およびＸ2は、水素原子またはハロゲン原子である。）、
Ｙは、直接結合、炭素数１〜１０の脂肪族基、
炭素数６〜１０の芳香族基または環状脂肪族基、
−ＣＨ2ＣＨ2Ｎ(Ｒ1)ＳＯ2−基（但し、Ｒ1は炭素数１〜４のアルキル基である。）または−ＣＨ2ＣＨ(ＯＹ1)ＣＨ2−基（但し、Ｙ1は水素原子またはアセチル基である。）、
Ｒｆは炭素数１〜２１の直鎖状または分岐状のフルオロアルキル基である。］
で示される化合物である請求項９に記載の方法。
【請求項１１】
ビニルアミノ官能性オルガノポリシロキサンが、平均式：
【化４】
2011514911.tif 000005
［式中、ａは、０〜４０００であり、ｂは、１〜１０００であり、ｃは、１〜１０００であり、それぞれのＲ’は、Ｈ、炭素数１〜４０のアルキル基またはＭｅ３Ｓｉである。］
で示される請求項９に記載の方法。
【請求項１２】
単量体（Ａ）が、含フッ素単量体（ａ）に加えて、さらに、
（ｂ）非フッ素単量体、および
（ｃ）必要により存在する、架橋性単量体
を含んでなる請求項９に記載の方法。
【請求項１３】
非フッ素単量体（ｂ）が、一般式：
ＣＨ２＝ＣＡ１ＣＯＯＡ２
［式中、Ａ１は、水素原子、メチル基、または、フッ素原子以外のハロゲン原子であり、
Ａ２は、ＣｎＨ２ｎ＋１（ｎ＝１〜３０）によって表されるアルキル基である。］
で示されるアクリレートである請求項１２に記載の方法。
【請求項１４】
架橋性単量体（ｃ）が、少なくとも２つの反応性基を有する単量体、少なくとも２つの炭素−炭素二重結合を有する単量体、あるいは少なくとも１つの炭素−炭素二重結合および少なくとも１つの反応性基を有する単量体である請求項１２に記載の方法。
【請求項１５】
架橋性単量体（ｃ）が、フッ素を含有しない請求項１２に記載の方法。
【請求項１６】
Ｘが塩素である請求項９に記載の方法。
【請求項１７】
５重量％〜９９．９重量％の単量体（Ａ）と、０．１重量％〜９５重量％のビニル官能性オルガノポリシロキサン（Ｂ）とを使用する（ただし、（Ａ）および（Ｂ）のｗｔ％の和は１００％に等しい）請求項９〜１６のいずれかに記載の方法。
【請求項１８】
請求項９〜１７のいずれかに記載の方法によって製造された含フッ素重合体。
【請求項１９】
請求項１または１８に記載の含フッ素重合体を含んでなる表面処理剤。
【請求項２０】
さらに液状媒体を含む請求項１９に記載の表面処理剤。
【請求項２１】
請求項１９または２０に記載の表面処理剤で基材を処理する方法。
【請求項２２】
請求項１９または２０に記載の表面処理剤で処理された繊維製品。